(57)【特許請求の範囲】
【請求項１】
ポリオキシメチレン樹脂；
前記ポリオキシメチレン樹脂１００重量部に対して、
水酸化アルカリ土類金属０．０１〜０．５重量部；
多孔性有機・無機混成シリケート０．０１〜１重量部；
ＬＤＰＥ（Ｌｏｗ  Ｄｅｎｓｉｔｙ  Ｐｏｌｙｅｔｈｙｌｅｎｅ）０．０１〜１重量部；および
多価アルコール脂肪酸エステル０．０２〜０．５重量部を含み、
前記多孔性有機・無機混成シリケートは、シリカ前駆体と、有機シランとを混合して加水分解することを含む工程により製造可能なものである、ポリオキシメチレン樹脂組成物。
【請求項２】
前記多孔性有機・無機混成シリケートは５０ｎｍ以下の気孔および２００〜２０００ｍ2／ｇの表面積を有することを特徴とする、請求項１に記載のポリオキシメチレン樹脂組成物。
【請求項３】
前記ＬＤＰＥは０．９１０〜０．９４０ｇ／ｃｍ3の密度を有することを特徴とする、請求項１に記載のポリオキシメチレン樹脂組成物。
【請求項４】
前記多価アルコール脂肪酸エステルは３００〜１０００の重量平均分子量を有することを特徴とする、請求項１に記載のポリオキシメチレン樹脂組成物。
【請求項５】
次の式１による、正の値で表現した黄色度変化率（ΔＹＩ、Ｄｅｌｔａ  Ｙｅｌｌｏｗ  Ｉｎｄｅｘ）が３以下であり、金型離型性（ｍｏｌｄ  ｄｅｐｏｓｉｔ）が５００以上であることを特徴とする、請求項１に記載のポリオキシメチレン樹脂組成物。
（式１）ΔＹＩ*＝ＹＩ*t−ＹＩ*
ここで、ＹＩ*tは２００℃で３０分エージング後のサンプルのＹＩ値であり、ＹＩ*は２００℃で３時間エージング後のサンプルのＹＩ値である。
ＹＩ値は、次の式による値である。
（式２）ＹＩ＝１００（１．２８Ｘ−１．０６Ｚ）／Ｙ
ここで、Ｘ、ＹおよびＺは、それぞれ、標準光Ｃにおける試験用試料および試験片の３刺激値である。このとき、標準光Ｃとは、標準光源であって、温度が６，７４４Ｋの相関色温度を有する昼光を示す光を意味する。
【請求項６】
請求項１〜５のいずれか一項に記載のポリオキシメチレン樹脂組成物を含む、成形品。
【発明の詳細な説明】
【技術分野】
【０００１】
本発明は、ポリオキシメチレン樹脂組成物およびこれを含む成形品に関する。
【背景技術】
【０００２】
ポリオキシメチレン（ｐｏｌｙｏｘｙｍｅｔｈｙｌｅｎｅ）樹脂は、機械的強度と耐衝撃性のバランスが取れた高性能プラスチックであって、電子機器用品、自動車部品などの広範囲な分野において使用されてきた。
【０００３】
しかし、ポリオキシメチレン（ｐｏｌｙｏｘｙｍｅｔｈｙｌｅｎｅ）樹脂は、構造上、加熱酸化雰囲気の下、酸性またはアルカリ性条件の下で分解されやすく、長時間の射出を行うと、金型（ｍｏｌｄ）に異物が付着する現象が発生する。
【０００４】
このように不十分な熱安定性及び金型離型性（金型付着物(ｍｏｌｄ  ｄｅｐｏｓｉｔ)）を向上させるために、化学的に活性な末端を安定化させ、金型離型剤を添加して金型離型性を改善する方法が知られている。ところが、この場合、成形時または押出時にホルムアルデヒド（ｆｏｒｍａｌｄｅｈｙｄｅ）ガス及び多糖類の発生によって開始されるホルモース（Ｆｏｒｍｏｓｅ）反応による黄褐色への変色や金型への異物付着などの問題があった。
【０００５】
これを解決するための従来技術の方案として、ポリオキシメチレン（ｐｏｌｙｏｘｙｍｅｔｈｙｌｅｎｅ）樹脂の熱安定性を向上させるべく、ヒンダードフェノールと、炭素数１０〜２０の脂肪酸アルカリ土類金属塩および／またはアルカリ土類金属の水酸化物とを含有させることにより、酸化および熱分解に対して安定化されたポリオキシメチレン樹脂組成物について特公昭５５−２２５０８号公報に開示されており、ポリオキシメチレン樹脂にヒンダードフェノールと炭素数２２〜３６の脂肪酸アルカリ土類金属塩とを含有させることにより、酸化および熱分解に対して安定化され且つ変色が抑制されたポリオキシメチレン樹脂組成物について特公昭６０−５６７８４号公報に開示されている。
【０００６】
特開平３−１４８５７号公報には、ヒンダードアミン（ａｍｉｎ）化合物と分子量４００以上のヒンダードフェノール系酸化防止剤と炭素数１２以上のカルボン酸の金属塩との組み合わせが提案されており、特開昭６２−４５６６２号公報には、脂肪酸とリン酸塩との組み合わせが提案されており、特開平１１−２９６９２号公報には、脂肪酸、リン酸塩、カーボンブラック（ｃａｒｂｏｎｂｌａｃｋ）、キノリン（ｑｕｉｎｏｌｉｎｅ）化合物、アミド（ａｍｉｄｅ）化合物、及びアミン（ａｍｉｎｅ）化合物の群から選択された少なくとも１種の熱安定剤の組み合わせが提案されている。特公昭３４−５４４０号公報には、ポリアミド樹脂を配合したポリオキシメチレン（ｐｏｌｙｏｘｙ  ｍｅｔｈｙｌｅｎｅ）樹脂組成物が開示されているが、その組成物は、高温、長時間での熱安定性には優れるが、発生するホルムアルデヒド（ｆｏｒｍａｌｄｅｈｙｄｅ）の作用および酸素の作用を受けた黄褐色への変色を起こすという問題点がある。
【０００７】
また、特開平１０−２５１４８１号公報には、ポリオキシメチレン（ｐｏｌｙｏｘｙ  ｍｅｔｈｙｌｅｎｅ）樹脂にリン酸カルシウムを配合することが記載されており、ヒンダードフェノール系酸化防止剤などの熱安定剤や、ベンゾトリアゾール（ｂｅｎｚｏｔｒｉａｚｏｌｅ）系物質、シュウ酸アニリド（ａｎｉｌｉｄｅ）系物質、ヒンダードアミン（ａｍｉｎｅ）系物質などの光安定剤を配合することが記載されている。
【０００８】
特公昭６２−４４２２号公報には、ポリオキシメチレン（ｐｏｌｙｏｘｙｍｅｔｈｙｌｅｎｅ）樹脂にポリアミドと、炭素数１２〜３５の脂肪酸、炭素数１２〜３５の脂肪酸カルシウム塩、炭素数１２〜３６の脂肪族アルコールのカルシウムまたはマグネシウム塩よりなる群から選ばれた少なくとも一つとを含有させることにより、成形時に金型への析出物の付着が極めて少なく、熱安定性に優れたポリオキシメチレン（ｐｏｌｙｏｘｙｍｅｔｈｙｌｅｎｅ）樹脂組成物が開示されており、特公昭６２−５８３８７号公報には、ポリオキシメチレン（ｐｏｌｙｏｘｙｍｅｔｈｙｌｅｎｅ）樹脂に、アミン置換トリアジン化合物とヒンダードフェノールと、アルカリ金属またはアルカリ土類金属の水酸化物、無機酸塩、カルボン酸塩またはアルコキシドとを含有させることにより、熱安定性を高めたポリオキシメチレン（ｐｏｌｙｏｘｙｍｅｔｈｙｌｅｎｅ）樹脂組成物が開示されている。
【０００９】
金型離型性と流動性を同時に改良する方法として、特開平４−２３９５６６号公報には、液状のエチレン・α−オレフィン系重合体を添加する方法が提案されているが、添加剤及びポリアセタール樹脂の中への分散性に劣るため、射出成形品及び押出成形品において層剥離を起こすという問題がある。
【００１０】
しかし、このような、安定剤を適切に組み合わせて配合したポリオキシメチレン（ｐｏｌｙｏｘ  ｍｅｔｈｙｌｅｎｅ）樹脂組成物も、成形および押出成形時に成形機のシリンダー（ｃｙｌｉｎｄｅｒ）の中で熱または酸素の作用を受けて重合体の末端または主鎖が分解され、ホルムアルデヒドガスが発生することを完全に防止し、金型への異物付着現象を減少させることは困難である。
【００１１】
末端基を安定化させる過程でホルムアルデヒドが酸化してギ酸（ｆｏｒｍｉｃ  ａｃｉｄ）を生成し、摩擦熱による分解が起こって主鎖を分解させ、安定剤がホルムアルデヒドと反応して成形品への着色および金型への異物付着を起こしやすくなる。つまり、このような安定剤の組成では、ポリオキシメチレン（ｐｏｌｙｏｘｙｍｅｔｈｙｌｅｎｅ）樹脂組成物の熱安定性を高めるとともに、成形および押出時の変色を抑制し、金型への異物付着を減らすことにおいて問題点があった。特に、押出後の結晶化および応力除去のための高温でのエージング（ａｇｉｎｇ）後の変色が発生して、商品価値を失ってしまうので、これを改善した成形および押出成形品が強く求められている。
【発明の概要】
【発明が解決しようとする課題】
【００１２】
そこで、本発明は、ポリオキシメチレン樹脂に固有の優れた機械的強度と耐衝撃性は維持しながら、改善された熱安定性および成形品の金型離型性（ｍｏｌｄ  ｄｅｐｏｓｉｔ）を有するポリオキシメチレン樹脂組成物を提供することを目的とする。
【００１３】
また、本発明は、前記ポリオキシメチレン樹脂組成物を含む成形品を提供することを目的とする。
【課題を解決するための手段】
【００１４】
このため、本発明は、好適な第１実施形態として、ポリオキシメチレン樹脂；前記ポリオキシメチレン樹脂１００重量部に対して、水酸化アルカリ土類金属０．０１〜０．５重量部；多孔性有機・無機混成シリケート０．０１〜１重量部；ＬＤＰＥ（低密度ポリエチレン；Ｌｏｗ  Ｄｅｎｓｉｔｙ  Ｐｏｌｙｅｔｈｙｌｅｎｅ）０．０１〜１重量部；および多価アルコール脂肪酸エステル０．０２〜０．５重量部を含む、ポリオキシメチレン樹脂組成物を提供する。
【００１５】
前記実施形態による多孔性有機・無機混成シリケートは、５０ｎｍ以下の気孔および２００〜２０００ｍ2／ｇの表面積を有してもよい。
【００１６】
前記実施形態によるＬＤＰＥは、０．９１０〜０．９４０ｇ／ｃｍ3の密度を有してもよい。
【００１７】
前記実施形態による多価アルコール脂肪酸エステルは、３００〜１０００の重量平均分子量を有してもよい。
【００１８】
前記実施形態によるポリオキシメチレン樹脂組成物は、２００℃で３時間エージング（ａｇｉｎｇ）の後、黄色度変化率（ΔＹＩ、Ｄｅｌｔａ  Ｙｅｌｌｏｗ  Ｉｎｄｅｘ）が３以下であり、金型離型性（ｍｏｌｄ  ｄｅｐｏｓｉｔ）が５００以上であってもよい。
【００１９】
また、本発明は、好適な第２実施形態として、前記ポリオキシメチレン樹脂組成物を含む成形品を提供する。
【発明の効果】
【００２０】
本発明に係るポリオキシメチレン樹脂組成物は、ポリオキシメチレン樹脂固有の優れた機械的強度と耐衝撃性は維持しながら、熱安定性と、エージング（ａｇｉｎｇ）後の耐変色特性を改善させる特徴を示し、前記ポリオキシメチレン樹脂組成物を含む成形品は、変色が少なく、金型離型性（ＭＤ、Ｍｏｌｄ  Ｄｅｐｏｓｉｔ）が少ないため、自動車の内外装材、精密電気電子製品及び生活用品分野に適用することができる。
【発明を実施するための形態】
【００２１】
本発明では、重量平均分子量は、次の条件によりＧＰＣ（Ｇｅｌ  Ｐｅｒｍｅａｔｉｏｎ  Ｃｈｒｏｍａｔｏｇｒａｐｈｙ）で測定した値と定義される。
【００２２】
（１）溶媒：ＨＦＩＰ（ヘキサフルオロイソプロパノール）＋０．０２Ｎトリフルオロ酢酸ナトリウム塩（ＴＦＡｃＮａ）
（２）カラム（メーカー、型番）：ＰＬ  ＨＦＩＰ  ｇｅｌ
（３）温度：３５℃
（４）検出器：Ｗａｔｅｒｓ  ＲＩ４１０ ｄｅｔｅｃｔｏｒ
（５）流速：０．８ｍＬ／分、Ｗａｔｅｒｓ  ５１５  ｐｕｍｐ
（６）データシステム：ｍｕｌｔｉｃｈｒｏ  ｖｅｒ．５．０
（７）インジェクション量：１００Ｌ、濃度：５ｍｇ／ｍＬ
（８）標準試料：ポリメチルメタクリレート、ポリマーラボラトリーズ社
以下、本発明をより詳細に説明する。
【００２３】
本発明は、ポリオキシメチレン樹脂；前記ポリオキシメチレン樹脂１００重量部に対して、水酸化アルカリ土類金属０．０１〜０．５重量部；多孔性有機・無機混成シリケート０．０１〜１重量部；ＬＤＰＥ（Ｌｏｗ  Ｄｅｎｓｉｔｙ  Ｐｏｌｙｅｔｈｙｌｅｎｅ）０．０１〜１重量部；および多価アルコール脂肪酸エステル０．０２〜０．５重量部を含む、ポリオキシメチレン樹脂組成物を提供する。
【００２４】
［ポリオキシメチレン樹脂］
本発明において、ポリオキシメチレン樹脂は、下記化学式１で表示されるものでありうる。
【００２５】
［化学式１］
0006357238.tif 000002
式中、ｍおよびｎはそれぞれ１〜２０の整数であり、Ｌは２〜１００の整数である。
【００２６】
前記ポリオキシメチレン樹脂は、射出性および押出性を考慮して、重量平均分子量が５００〜５０００でありうる。
【００２７】
［水酸化アルカリ土類金属］
本発明において、水酸化アルカリ土類金属は、カニッツァロ反応によるポリオキシメチレン（ＰＯＭ、ｐｏｌｙｏｘｙｍｅｔｈｙｌｅｎｅ）の準安定末端と不安定末端を分解させて、２次加工の際に発生しうるホルムアルデヒドの発生を低減し、色相（ｃｏｌｏｒ）及び熱安定性を高める役割を果たすことができる。このとき、アルカリ土類金属はカルシウムやマグネシウムなどでありうる。水酸化アルカリ土類金属は、具体的には水酸化カルシウム（Ｃａ（ＯＨ）2）であってもよい。
【００２８】
前記水酸化アルカリ土類金属は、その含有量がポリオキシメチレン樹脂１００重量部に対して０．０１〜０．５重量でありうる。前記水酸化アルカリ土類金属の含有量が０．０１重量部未満である場合は、不安定末端を十分に分解させることができないため、射出の際にホルムアルデヒドガスの発生源になるおそれがあり、前記水酸化アルカリ土類金属の含有量が０．５重量部を超える場合は、ポリマーを分解させて物性低下またはポリマー変色を起こすおそれがある。
【００２９】
［多孔性有機・無機混成シリケート］
本発明において、多孔性有機・無機混成シリケートは、熱安定性の向上、成形または押出時の変色防止、押出成形後の結晶化及び応力除去のための長時間エージング（ａｇｉｎｇ）後の変色を最小限に抑えることができる。
【００３０】
前記多孔性有機・無機混成シリケートは、シリカ前駆体６０〜９８重量％および有機シラン２〜４０重量％を界面活性剤の存在下で加水分解させた後、脱水および洗浄して製造することができる。このとき、前記シリカ前駆体は、４つ以上のアルコキシ基を有するアルコキシシリルアルキレン、テトラアルキルオルソシリケート、および４つ以上のアルコキシ基を有するアルコキシシリルアルカンよりなる群から選ばれた１種以上であってもよく、前記有機シランは、１〜３個のアルコキシ基を有するアルコキシシラン、アルコキシアルケニルシラン、アルコキシアリールシラン及びアルコキシアラルキルシランよりなる群から選ばれる１種以上であってもよい。
【００３１】
前記多孔性有機・無機混成シリケートは、５０ｎｍ以下の孔径および２００〜２０００ｍ2／ｇの表面積を有しうる。このような孔径および表面積によりギ酸（Ｆｏｒｍｉｃ  ａｃｉｄ）およびＶＯＣｓ物質などの低分子物質を捕捉（ｃａｐｔｕｒｅ）して、変色の原因となる物質を除去することができる。
【００３２】
前記多孔性有機・無機混成シリケートは、その含有量がポリオキシメチレン樹脂１００重量部に対して０．００１〜１重量でありうる。前記多孔性有機・無機混成シリケートの含有量が０．００１重量部未満である場合は、揮発性有機化合物（ＶＯＣｓ）の吸着力が低下するおそれがあり、前記多孔性有機・無機混成シリケートの含有量が１重量部を超える場合は、ポリオキシメチレン樹脂の末端基と樹脂との結合力が弱くなって分解が発生することにより、ガスが放出され発泡が起こって製造工程中の安定性が低下するおそれがある。
【００３３】
［ＬＤＰＥ］
本発明において、ＬＤＰＥは、無機物の分散性の向上を考慮して、０．９１０〜０．９４０ｇ／ｃｍ3の密度を有してもよい。
【００３４】
前記ＬＤＰＥは、その含有量がポリオキシメチレン樹脂１００重量部に対して０．０２〜１重量でありうる。前記ＬＤＰＥの含有量が０．０２重量部未満である場合は、溶融時の流れ性または金型離型性が低下するおそれがあり、前記ＬＤＰＥの含有量が１重量部を超える場合は、ポリオキシメチレン樹脂の基本物性が低下するおそれがある。
【００３５】
［多価アルコール脂肪酸エステル］
本発明において、多価アルコール脂肪酸エステルは、押出時の流動性を改善し、かつ射出時の離型性を向上させることができる。
【００３６】
前記多価アルコール脂肪酸エステルは、射出性及び押出性を考慮して、重量平均分子量が３００〜１０００でありうる。重量平均分子量が過度に大きくなると、相溶性が低下し、或いは流動性の改善並びに滑剤および金型離型性の改善効果が微々たるものになるおそれがある。
【００３７】
前記多価アルコール脂肪酸エステルは、グリセロールモノステアレート、グリセロールモノベヘネート、およびグリセロールモノモンタネートよりなる群から選ばれる１種以上であってもよい。
【００３８】
前記多価アルコール脂肪酸エステルは、その含有量がポリオキシメチレン樹脂１００重量部に対して０．０２〜０．５重量でありうる。前記多価アルコール脂肪酸エステルの含有量が０．０２重量部未満である場合は、溶融時の流れ性が低下するおそれがあり、前記多価アルコール脂肪酸エステルの含有量が０．５重量部を超える場合は、溶融時の流れ性が過度に良くなって、むしろ安定性が低下することにより、多量のホルムアルデヒドが残留するおそれがある。
【００３９】
［製造方法］
本発明に係るポリオキシメチレン樹脂は、ポリオキシメチレン樹脂、水酸化アルカリ土類金属、多孔性有機・無機混成シリケート、ＬＤＰＥ（Ｌｏｗ  Ｄｅｎｓｉｔｙ  Ｐｏｌｙｅｔｈｙｌｅｎｅ）および多価アルコール脂肪酸エステルを配合して、一軸または二軸押出機を通じて押出機温度２４０〜２５０℃で溶融混合して製造することができる。
【００４０】
本発明に係るポリオキシメチレン樹脂組成物は、２００℃で３時間のエージングの後における黄色度変化率（ΔＹＩ、Ｄｅｌｔａ  Ｙｅｌｌｏｗ  Ｉｎｄｅｘ）が３以下であり、金型離型性（ｍｏｌｄ  ｄｅｐｏｓｉｔ）が５００以上でありうる。このような物性を示すポリオキシメチレン樹脂組成物は、自動車や電気電子部品などに使用できる。
【実施例】
【００４１】
以下、実施例を挙げて本発明をさらに詳細に説明する。これらの実施例が本発明をより具体的に説明するためのもので、本発明の範囲を制限するものではないことは、本発明の属する技術分野における通常の知識を有する者にとって自明であろう。
【００４２】
実施例１
下記表１に示すような組成で、各成分を、２４０℃に加熱された二軸押出機内で溶融混練した後、チップ（Ｃｈｉｐ）状にし、９０℃、５時間除湿型乾燥機を用いて乾燥させた後、加熱されたスクリュー式射出機を用いて溶融混練時と同じ温度でそれぞれの試験片を製作した。
【００４３】
下記表１に示すような組成で、ポリオキシメチレン樹脂、水酸化アルカリ土類金属、多孔性有機・無機混成シリケート、ＬＤＰＥ（Ｌｏｗ  Ｄｅｎｓｉｔｙ  Ｐｏｌｙｅｔｈｙｌｅｎｅ）および多価アルコール脂肪酸エステルを、２４０℃に加熱された二軸押出機内で溶融混練した後、ポリオキシメチレン樹脂組成物のチップ（Ｃｈｉｐ）を作り、９０℃、５時間除湿型乾燥機を用いて乾燥させた後、加熱されたスクリュー式射出機を用いて溶融混練時と同じ温度でそれぞれの試験片を製作した。
【００４４】
実施例２および実施例３
水酸化アルカリ土類金属の含有量を変化させた以外は、実施例１と同様の方法でポリオキシメチレン樹脂組成物を製造した。
【００４５】
実施例４および実施例５
多孔性有機・無機混成シリケートの含有量を変化させた以外は、実施例１と同様の方法でポリオキシメチレン樹脂組成物を製造した。
【００４６】
実施例６および実施例７
ＬＤＰＥの含有量を変化させた以外は、実施例１と同様の方法でポリオキシメチレン樹脂組成物を製造した。
【００４７】
実施例８および実施例９
多価アルコール脂肪酸エステルの含有量を変化させた以外は、実施例１と同様の方法でポリオキシメチレン樹脂組成物を製造した。
【００４８】
比較例１および比較例２
水酸化アルカリ土類金属の含有量を変化させた以外は、実施例１と同様の方法でポリオキシメチレン樹脂組成物を製造した。
【００４９】
比較例３および比較例４
多孔性有機・無機混成シリケートの含有量を変化させた以外は、実施例１と同様の方法でポリオキシメチレン樹脂組成物を製造した。
【００５０】
比較例５および比較例６
ＬＤＰＥの含有量を変化させた以外は、実施例１と同様の方法でポリオキシメチレン樹脂組成物を製造した。
【００５１】
比較例７および比較例８
多価アルコール脂肪酸エステルの含有量を変化させた以外は、実施例１と同様の方法でポリオキシメチレン樹脂組成物を製造した。
【００５２】
＜測定例＞
実施例および比較例で製造されたポリオキシメチレン樹脂組成物の試験片に対して、次の方法で引張強度、衝撃強度、引張強度保持率、衝撃強度保持率、耐燃性および表面特性を測定し、その結果を表２に示した。
【００５３】
−Ｄｅｌｔａ  ＹＩ（ΔＹＩ*ab、２サンプルの黄色度（Ｙｅｌｌｏｗ  Ｉｎｄｅｘ）を測定）：ポリオキシメチレン樹脂組成物を、２００℃の電気オーブンにて、それぞれ３０分間及び３時間滞留させる。その後、色度計（Ｃｏｌｏｒ  ｍｅｔｅｒ）を用いてそれぞれのプレート（ｐｌａｔｅ）のＹＩ値を測定した後、次の式１によって計算して値を求める。
【００５４】
（式１）ΔＹＩ*＝ＹＩ*t−ＹＩ*
ここで、ＹＩ*tは３０分エージング後のサンプルのＹＩ値であり、ＹＩ*は３時間エージング後のサンプルのＹＩ値である。
【００５５】
−ＹＩ（Ｙｅｌｌｏｗ  Ｉｎｄｅｘ、黄色度）：次の式２によって計算し、小数点以下２桁まで求める。
【００５６】
（式２）ＹＩ＝１００（１．２８Ｘ−１．０６Ｚ）／Ｙ
ここで、Ｘ、ＹおよびＺは、それぞれ、標準光Ｃにおける試験用試料および試験片の３刺激値である。このとき、標準光Ｃとは、標準光源であって、温度が６，７４４Ｋの相関色温度を有する昼光を示す光を意味する。
【００５７】
−ホルムアルデヒド（ＦＡ、Ｆｏｒｍａｌｄｅｈｙｄｅ）：ポリオキシメチレン樹脂（Ｃｈｉｐ）１０ｇを１４０℃で３０分エージングした後に放出されたホルムアルデヒド（ｆｏｒｍａｌｄｅｈｙｄｅ）ガスに対して、ＧＣ（ガスクロマトグラフィー；Ｇａｓ  Ｃｈｒｏｍａｔｏｇｒａｐｈ）を用いて、ホルムアルデヒド（ｆｏｒｍａｌｄｅｈｙｄｅ）の含有量を測定する。
【００５８】
−金型離型性（ＭＤ、Ｍｏｌｄ  Ｄｅｐｏｓｉｔ）：射出成形機のシリンダー温度：２４０℃／２４０℃／２４０℃／１９０℃）およびホットランナー（Ｈｏｔ  ｒｕｎｎｅｒ）温度：２５０℃でダンベル状試験片を射出して金型にガスや異物がくっ付いているのかを、初期には射出５０サイクルごとに肉眼によって確認し、３００回以上からは射出１００サイクル単位で肉眼によって確認した後、異物がくっ付いている時点を、回数として決定する。回数が増加するほど金型離型性が良いと判断する。
【００５９】
【表１】
0006357238.tif 000003
【００６０】
【表２】
0006357238.tif 000004
【００６１】
物性測定の結果、表２から、比較例１の如く、水酸化アルカリ土類金属が適正の含有量未満である場合は、ＦＡ発生量が増加し、金型離型性が良くないことが分かった。また、比較例２の如く、水酸化アルカリ土類金属が適正の含有量を超過する場合は、Ｄｅｌｔａ  ＹＩ値が増加して変色しやすいことが確認されたとともに、ＦＡ発生量が増加し、金型離型性が良くないことが分かった。
【００６２】
また、比較例３の如く、多孔性有機・無機混成シリケートが適正の含有量未満である場合は、Ｄｅｌｔａ  ＹＩ値が増加して変色しやすいことが確認されたとともに、ＦＡ発生量が増加し、金型離型性が良くないことが分かった。また、比較例４の如く、多孔性有機・無機混成シリケートが適正の含有量を超える場合は、ＦＡ発生量が増加し、金型離型性が良くないことが分かった。
【００６３】
また、比較例５および比較例６の如く、ＬＤＰＥが適正の含有量未満または超過である場合は、ＦＡ発生量が増加し、金型離型性が良くないことが分かった。
【００６４】
比較例７の如く、多価アルコール脂肪酸エステルが適正の含有量未満である場合は、金型離型性が良くないことが分かった。比較例８の如く、多価アルコール脂肪酸エステルが適正の含有量を超える場合は、Ｄｅｌｔａ  ＹＩ値が増加して変色しやすいことが確認されたとともに、ＦＡ発生量が増加し、金型離型性が良くないことが分かった。
【００６５】
ところが、実施例で製造されたポリオキシメチレン組成物は、Ｄｅｌｔａ  ＹＩ値が３以下であり、ＭＤが５００以上であって、変色のおそれが少なく、金型離型性が良く、ＦＡ発生量が少ないため、自動車の内外装材、精密電気電子製品および生活用品分野に適用することができることが分かる。
【００６６】
以上、本発明の内容の特定の部分を詳細に記述したが、当業界における通常の知識を有する者にとって、このような具体的記述は単に好適な実施様態に過ぎず、これにより本発明の範囲を制限するものではないことは明らかであろう。よって、本発明の実質的な範囲は添付された請求項とそれらの等価物によって定義されるというべきである。